(57)【要約】【課題】含フッ素系高分子イオン交換膜における最大の欠点であるイオン交換容量が小さく、かつ、保水性が悪いこと、また、炭化水素モノマーをグラフトした含フッ素系イオン交換膜における最大の欠点である耐酸化性が低いことなどを解決課題とする。【解決手段】基材として、架橋構造を有する含フッ素系高分子をマトリックスとし、これに放射線照射して種々のモノマーをグラフトまたは共グラフトし、さらに、グラフト鎖へのスルホン酸基の導入について研究を進めた結果、ある特定のフッ素系モノマーを選択することで、基材膜の中心部までグラフトし、イオン交換容量などの各特性を適切で広い範囲内に制御することができる含フッ素系高分子イオン交換膜。【選択図】  図１
2004300360.tif 000002
【特許請求の範囲】
【請求項１】
架橋構造を有するポリテトラフルオロエチレンフィルム基材に、次式：
ＣＨ２＝ＣＦ（ＳＯ２Ｘ）（Ｘはハロゲン基で−Ｆ又は−Ｃｌ）のモノマーを電離放射線照射によってグラフト重合させ、得られたフィルムのグラフト鎖中のハロゲン基［−Ｘ］をスルホン酸塩［−ＳＯ３Ｍ］（Ｍはアルカリ金属でＮａ、Ｋ）とし、引き続きスルホン酸塩基をスルホン酸基［−ＳＯ３Ｈ］とした含フッ素系高分子イオン交換膜の製造方法。
【請求項２】
架橋構造を有するポリテトラフルオロエチレンフィルム基材に、次式：
ＣＨ２＝ＣＦ（ＳＯ３Ｒ１）（Ｒ１はアルキル基で−ＣＨ３，−Ｃ２Ｈ５又は−Ｃ３Ｈ７）のモノマーを電離放射線照射によってグラフト重合させ、得られたフィルムのグラフト鎖中のエステル基を酸性又はアルカリ性液中で加水分解してスルホン酸基［−ＳＯ３Ｈ］とした含フッ素系高分子イオン交換膜の製造方法。
【請求項３】
架橋構造を有するポリテトラフルオロエチレンフィルム基材に、次式：
ＣＦ２＝ＣＦ（ＳＯ３Ｒ１）（Ｒ１はアルキル基で−ＣＨ３，−Ｃ２Ｈ５又は−Ｃ３Ｈ７）のモノマーを電離放射線照射によってグラフト重合させ、得られたフィルムのグラフト鎖中のエステル基を酸性又はアルカリ性液中で加水分解してスルホン酸基［−ＳＯ３Ｈ］とした含フッ素系高分子イオン交換膜の製造方法。
【請求項４】
架橋構造を有するポリテトラフルオロエチレンフィルム基材に、請求項１乃至請求項３のいずれかのモノマーから選らばれた２種類以上のモノマーを電離放射線照射によってグラフト重合させ、得られたフィルムのグラフト鎖中のハロゲン基［−Ｘ］をスルホン酸塩［−ＳＯ３Ｍ］（Ｍはアルカリ金属でＮａ、Ｋ）とし、引き続き、スルホン酸塩基をスルホン酸基［−ＳＯ３Ｈ］とするか、また、得られたフィルムのグラフト鎖中のエステル基を酸性又はアルカリ性液中で加水分解してスルホン酸基［−ＳＯ３Ｈ］とした含フッ素系高分子イオン交換膜の製造方法。
【請求項５】
架橋構造を有するポリテトラフルオロエチレンフィルム基材に、次式：
ＣＨ２＝ＣＦ（ＳＯ２Ｘ）（Ｘはハロゲン基で−Ｆ又は−Ｃｌ）のモノマーと、（Ａ）モノマー群：
ａ．炭素数４以下で、重合性二重結合を有する炭化水素系モノマー；
ｂ．ＣＨ２＝ＣＲ２（ＣＯＯＲ３）若しくはＣＦ２＝ＣＲ２（ＣＯＯＲ３）の化合物で  、Ｒ２は      −ＣＨ３，−Ｆであり、Ｒ３は−Ｈ，−ＣＨ３，−Ｃ２Ｈ５，−Ｃ３  Ｈ７であるアクリル系モノマー；又は
ｃ．炭素数４以下で、共重合性二重結合を有するフッ化炭素系モノマー
から選ばれた１種類以上のモノマーを電離放射線照射によって共グラフト重合させ、該共グラフト鎖中のハロゲン基［−Ｘ］をスルホン酸塩［−ＳＯ３Ｍ］  （Ｍはアルカリ金属でＮａ、Ｋ）とし、引き続き、得られた共グラフト鎖中のスルホン酸塩基をスルホン酸基［−ＳＯ３Ｈ］とした含フッ素系高分子イオン交換膜の製造方法。
【請求項６】
架橋構造を有するポリテトラフルオロエチレンフィルム基材に、次式：
ＣＨ２＝ＣＦ（ＳＯ３Ｒ１）（Ｒ１はアルキル基で−ＣＨ３，−Ｃ２Ｈ５又は−Ｃ３Ｈ７）のモノマーから選ばれた１種類以上のモノマーと、（Ａ）モノマー群：
ａ．炭素数４以下で、重合性二重結合を有する炭化水素系モノマー；
ｂ．ＣＨ２＝ＣＲ２（ＣＯＯＲ３）若しくはＣＦ２＝ＣＲ２（ＣＯＯＲ３）の化合物で、Ｒ２は−ＣＨ３，−Ｆであり、Ｒ３は−Ｈ，−ＣＨ３，−Ｃ２Ｈ５，−Ｃ３  Ｈ７であるアクリル系モノマー；又は
ｃ．炭素数４以下で、共重合性二重結合を有するフッ化炭素系モノマー
から選ばれた１種類以上のモノマーを放射線照射によって共グラフト重合させ、該共グラフト鎖中のエステル基を酸性又はアルカリ性液中で加水分解してスルホン酸基［−ＳＯ３Ｈ］とした含フッ素系高分子イオン交換膜の製造方法。
【請求項７】
架橋構造を有するポリテトラフルオロエチレンフィルム基材に、次式：
ＣＦ２＝ＣＦ（ＳＯ３Ｒ１）（Ｒ１はアルキル基で−ＣＨ３，−Ｃ２Ｈ５又は−Ｃ３Ｈ７）のモノマーから選ばれた１種類以上のモノマーと、（Ａ）モノマー群：
ａ．炭素数４以下で、重合性二重結合を有する炭化水素系モノマー；
ｂ．ＣＨ２＝ＣＲ２（ＣＯＯＲ３）若しくはＣＦ２＝ＣＲ２（ＣＯＯＲ３）の化合物で、Ｒ２は−ＣＨ３，−Ｆであり、Ｒ３は−Ｈ，−ＣＨ３，−Ｃ２Ｈ５，−Ｃ３  Ｈ７であるアクリル系モノマー；又は
ｃ．炭素数４以下で、共重合性二重結合を有するフッ化炭素系モノマー
から選ばれた１種類以上のモノマーを放射線照射によって共グラフト重合させ、該共グラフト鎖中のエステル基を酸性又はアルカリ性液中で加水分解してスルホン酸基［−ＳＯ３Ｈ］とした含フッ素系高分子イオン交換膜の製造方法。
【請求項８】
架橋構造を有するポリテトラフルオロエチレンフィルム基材に、請求項１乃至請求項３のいずれかのモノマーから選らばれた２種類以上のモノマーと、（Ａ）モノマー群：
ａ．炭素数４以下で、重合性二重結合を有する炭化水素系モノマー；
ｂ．ＣＨ２＝ＣＲ２（ＣＯＯＲ３）若しくはＣＦ２＝ＣＲ２（ＣＯＯＲ３）の化合物で、Ｒ２は−ＣＨ３，−Ｆであり、Ｒ３は−Ｈ，−ＣＨ３，−Ｃ２Ｈ５，−Ｃ３  Ｈ７であるアクリル系モノマー；又は
ｃ．炭素数４以下で、共重合性二重結合を有するフッ化炭素系モノマー
から選ばれた１種類以上のモノマーを電離放射線照射によって共グラフト重合させ、該共グラフト鎖中のハロゲン基［−Ｘ］をスルホン酸塩［−ＳＯ３Ｍ］  （Ｍはアルカリ金属でＮａ、Ｋ）とし、引き続き、得られた共グラフト鎖中のスルホン酸塩基をスルホン酸基［−ＳＯ３Ｈ］とするか、又は、該共グラフト鎖中のエステル基を酸性又はアルカリ性液中で加水分解してスルホン酸基［−ＳＯ３Ｈ］とした含フッ素系高分子イオン交換膜の製造方法。
【請求項９】
架橋構造を有するポリテトラフルオロエチレンフィルム基材が、架橋構造を有するテトラフルオロエチレン−六フッ化プロピレン共重合体、テトラフルオロエチレン−パーフルオロアルキルビニルエーテル共重合体、ポリフッ化ビニリデン、又はエチレン−テトラフルオロエチレン共重合体フィルム基材から選ばれた１つのフィルム基材である、請求項１乃至請求項８のいずれかに記載の含フッ素系高分子イオン交換膜の製造方法。
【請求項１０】
グラフト率が１０〜１５０％、イオン交換容量が０．３〜３．０ｍｅｑ／ｇであることを特徴とする、請求項１乃至請求項９のいずれかに記載の含フッ素系高分子イオン交換膜の製造方法。
【発明の詳細な説明】
【０００１】
【発明の属する技術分野】
本発明は、燃料電池に適した固体高分子電解質膜で、優れた耐酸化性と広範囲なイオン交換容量を有する含フッ素系高分子イオン交換膜及びその製造方法に関する。
【０００２】
【従来の技術】
固体高分子電解質型イオン交換膜を用いた燃料電池は、エネルギー密度が高いことから、電気自動車の電源や簡易補助電源として期待されている。この燃料電池では、優れた特性を有する高分子イオン交換膜の開発は最も重要な技術の一つである。
【０００３】
高分子イオン交換膜型燃料電池においては、イオン交換膜は、プロトンを伝導するための電解質として作用し、また、燃料である水素やメタノールと酸化剤である空気（酸素）を直接混合させないための隔膜としての役割も有する。このようなイオン交換膜としては、電解質としてイオン交換容量が高いこと、長期間電流を通すので膜の化学的な安定性、特に、膜の劣化の主因となる水酸化ラジカル等に対する耐性（耐酸化性）が優れていること、電気抵抗を低く保持するために膜の保水性が一定で高いことが要求される。一方、隔膜としての役割から、膜の力学的な強度や膜の寸法安定性が優れていること、水素ガス、メタノール又は酸素ガスについて過剰な透過性を有しないことなどが要求される。
【０００４】
初期の高分子イオン交換膜型燃料電池では、スチレンとジビニルベンゼンの共重合で製造した炭化水素系高分子イオン交換膜が使用された。しかし、このイオン交換膜は耐酸化性に起因する耐久性が非常に劣っていたため実用性に乏しく、その後はデュポン社により開発されたパーフルオロスルホン酸膜「ナフィオン（デュポン社登録商標）」等が一般に用いられてきた。
【０００５】
しかしながら、「ナフィオン」等の従来の含フッ素系高分子イオン交換膜は、化学的な耐久性や安定性には優れているが、イオン交換容量が１ｍｅｑ／ｇ前後と小さく、また、保水性が不十分でイオン交換膜の乾燥が生じてプロトン伝導性が低下したり、あるいは、メタノールを燃料とする場合には膜の膨潤やメタノールのクロスオーバーが起きる。
【０００６】
また、イオン交換容量を大きくするため、スルホン酸基を多く導入しようとすると、高分子鎖中に架橋構造がないために膜強度が著しく低下し、容易に破損するようになる。したがって、従来の含フッ素系高分子のイオン交換膜ではスルホン酸基の量を膜強度が保持される程度に抑える必要があり、このためイオン交換容量が１ｍｅｑ／ｇ程度ものしかできなかった。
【０００７】
さらに、ナフィオンなどの含フッ素系高分子イオン交換膜はモノマーの合成が困難かつ複雑であり、また、これを重合してポリマー膜を製造する工程も複雑なため非常に高価であり、プロトン交換膜型燃料電池を自動車などへ搭載して実用化する場合の大きな障害になっている。そのため、前記ナフィオン等に替わる低コストで高性能な電解質膜を開発する努力がおこなわれてきた。
【０００８】
また、本発明と密接に関連する放射線グラフト重合法では、含フッ素系高分子膜にスルホン酸基を導入することができるモノマーをグラフトして、固体高分子電解質膜を作製する試みがなされている。本発明者らはこれらの新しい含フッ素固体高分子電解質膜を開発すべく検討を重ね、架橋構造を有するポリテトラフルオロエチレンフィルムにスチレンモノマーを放射線グラフト反応により導入し、次いでスルホン化することにより広いイオン交換容量を特徴とする固体高分子電解質膜、及びその製造方法を出願（特許文献１）した。しかし、スチレングラフト鎖のみの場合、膜に長時間電流を通すとグラフト鎖部の酸化劣化により、膜のイオン交換能が低下する場合がある。
【０００９】
さらに、架橋構造を有するポリテトラフルオロエチレンフィルムにフッ素系のモノマーの放射線グラフト、また、フッ素系のモノマーの放射線共グラフトに引き続き、グラフト鎖にスルホン基を導入することによって広いイオン交換容量を有する優れた耐酸化性を特徴とする固体高分子電解質膜、及びその製造方法を出願（特許文献２）した。しかし、通常のフッ素系高分子膜ではフッ素系のモノマーグラフト率が低い場合には、電解質膜としての特性向上が顕著でない場合もあることが判明した。
【００１０】
【特許文献１】
特開２００１−３４８４３９号公報
【特許文献２】
特開２００２‐３４８３８９号公報（特願２００１−１５３９２６号）
【００１１】
【発明が解決しようとする課題】
本発明は、上述のような従来技術の問題点を克服するためになされたものであり、放射線グラフトによる含フッ素系高分子イオン交換膜において、グラフトが膜中心部まで進行し、固体高分子電解質としての特性に優れ、かつ、耐酸化性の優れた膜を提供するものである。即ち、本発明は、含フッ素系高分子イオン交換膜における最大の欠点であるイオン交換容量が小さく、かつ、保水性が悪いこと、また、炭化水素モノマーをグラフトした含フッ素系イオン交換膜における最大の欠点である耐酸化性が低いことなどを解決課題とする。
【００１２】
【課題を解決するための手段】
本発明は、広いイオン交換容量と優れた耐酸化性を有する含フッ素系高分子イオン交換膜であり、特に燃料電池に適したイオン交換膜を提供する。
【００１３】
即ち、基材として、架橋構造を有する含フッ素系高分子をマトリックスとし、これに放射線照射して種々のモノマーをグラフトまたは共グラフトし、さらに、グラフト鎖へのスルホン酸基の導入について研究を進めた結果、ある特定のフッ素系モノマーを選択することで、基材膜の中心部までグラフトし、イオン交換容量などの各特性を適切で広い範囲内に制御することができる含フッ素系高分子イオン交換膜を発明するに至った。
【００１４】
本発明では、フッ素系モノマーをグラフト重合させた後、ハロゲン基やスルホニル基等をスルホン酸基とすることを特徴とした含フッ素系高分子イオン交換膜を提供するものであり、かつ、このイオン交換膜のグラフト率が１０〜１５０％、イオン交換容量が０．３〜３．０  ｍｅｑ／ｇであることを特徴とする含フッ素系高分子イオン交換膜、及び、その製造方法を提供するものである。
【００１５】
【発明の実施の形態】
本発明で使用する基材ポリマーとして、放射線により架橋構造を有するポリテトラフルオロエチレン（以下ＰＴＦＥと略す）フィルムがある。架橋構造を有するＰＴＦＥの製造方法は特開平６−１１６４２３公報に開示されている。この架橋構造を有するフィルム基材は膜の耐熱性が向上する、高分子の結晶／無定型の比率やモルホロジーが変化してモノマーのグラフト率が向上する、さらに、グラフトのための照射による膜強度の低下を抑制することができるので、高温作動で高性能の燃料電池膜には好適である。特に、ＰＴＦＥの放射線グラフト反応では架橋構造をフィルム基材の分子構造に導入することによって無定型部分が多くなり、未架橋のＰＴＦＥのグラフト率が低いという欠点を解決できる。例えば、グラフトモノマーとしてスチレンを用いた場合、未架橋のＰＴＦＥに比較し、架橋ＰＴＦＥはグラフト率を著しく増加させることができ、このため未架橋のＰＴＦＥの２〜１０倍のスルホン酸基を架橋ＰＴＦＥに導入できることを本発明者らはすでに見出した（特開２００１‐３４８４３９号公報：特願２０００−１７０４５０）。
【００１６】
本発明による含フッ素系高分子イオン交換膜は、架橋構造を有するＰＴＦＥに下記の（１）〜（８）の各モノマーを放射線照射によってグラフト重合させる。
（１）架橋構造を有するＰＴＦＥフィルム基材に、次式：ＣＨ２＝ＣＦ（ＳＯ２Ｘ）（Ｘはハロゲン基で−Ｆ又は−Ｃｌ）のモノマーを電離放射線照射によってグラフト重合させる。
（２）架橋構造を有するＰＴＦＥフィルム基材に、次式：ＣＨ２＝ＣＦ（ＳＯ３Ｒ１）（Ｒ１はアルキル基で−ＣＨ３，−Ｃ２Ｈ５又は−Ｃ３Ｈ７）のモノマーを電離放射線照射によってグラフト重合させる。
（３）架橋構造を有するＰＴＦＥフィルム基材に、次式：ＣＦ２＝ＣＦ（ＳＯ３Ｒ１）（Ｒ１はアルキル基で−ＣＨ３，−Ｃ２Ｈ５又は−Ｃ３Ｈ７）のモノマーを電離放射線照射によってグラフト重合させる。
（４）架橋構造を有するＰＴＦＥフィルム基材に、（１）〜（３）のモノマーから選ばれた２種類以上のモノマーを放射線共グラフト重合させる。
（５）架橋構造を有するＰＴＦＥフィルム基材に、次式：ＣＨ２＝ＣＦ（ＳＯ２Ｘ）（Ｘはハロゲン基で−Ｆ又は−Ｃｌ）のモノマーと、（Ａ）モノマー群：
ａ．炭素数４以下で、重合性二重結合を有する炭化水素系モノマー；
ｂ．ＣＨ２＝ＣＲ２（ＣＯＯＲ３）若しくはＣＦ２＝ＣＲ２（ＣＯＯＲ３）の化合物で  、Ｒ２は−ＣＨ３，−Ｆであり、Ｒ３は−Ｈ、−ＣＨ３，−Ｃ２Ｈ５，−Ｃ３  Ｈ７であるアクリル系モノマー；又は
ｃ．炭素数４以下で、共重合性二重結合を有するフッ化炭素系モノマー
から選ばれた１種類以上のモノマーを放射線照射によって共グラフト重合させる。
（６）架橋構造を有するＰＴＦＥフィルム基材に、次式：ＣＨ２＝ＣＦ（ＳＯ３Ｒ１）（Ｒ１はアルキル基で−ＣＨ３，−Ｃ２Ｈ５又は−Ｃ３Ｈ７）のモノマーから選ばれた１種類以上のモノマーと、（Ａ）モノマー群：
ａ．炭素数４以下で、重合性二重結合を有する炭化水素系モノマー；
ｂ．ＣＨ２＝ＣＲ２（ＣＯＯＲ３）若しくはＣＦ２＝ＣＲ２（ＣＯＯＲ３）の化合物で  、Ｒ２は−ＣＨ３，−Ｆであり、Ｒ３は−Ｈ、−ＣＨ３，−Ｃ２Ｈ５，−Ｃ３  Ｈ７であるアクリル系モノマー；又は
ｃ．炭素数４以下で、共重合性二重結合を有するフッ化炭素系モノマー
から選ばれた１種類以上のモノマーを放射線照射によって共グラフト重合させる。
（７）架橋構造を有するＰＴＦＥフィルム基材に、次式：ＣＦ２＝ＣＦ（ＳＯ３Ｒ１）（Ｒ１はアルキル基で−ＣＨ３，−Ｃ２Ｈ５又は−Ｃ３Ｈ７）のモノマーから選ばれた１種類以上のモノマーと、（Ａ）モノマー群：
ａ．炭素数４以下で、重合性二重結合を有する炭化水素系モノマー；
ｂ．ＣＨ２＝ＣＲ２（ＣＯＯＲ３）若しくはＣＦ２＝ＣＲ２（ＣＯＯＲ３）の化合物で  、Ｒ２は−ＣＨ３，−Ｆであり、Ｒ３は−Ｈ、−ＣＨ３，−Ｃ２Ｈ５，−Ｃ３  Ｈ７であるアクリル系モノマー；又は
ｃ．炭素数４以下で、共重合性二重結合を有するフッ化炭素系モノマー
から選ばれた１種類以上のモノマーを放射線照射によって共グラフト重合させる。
（８）架橋構造を有するＰＴＦＥフィルム基材に、（１）〜（３）のモノマーから選ばれた２種類以上のモノマーと、（Ａ）モノマー群：
ａ．炭素数４以下で、重合性二重結合を有する炭化水素系モノマー；
ｂ．ＣＨ２＝ＣＲ２（ＣＯＯＲ３）若しくはＣＦ２＝ＣＲ２（ＣＯＯＲ３）の化合物で  、Ｒ２は−ＣＨ３，−Ｆであり、Ｒ３は−Ｈ、−ＣＨ３，−Ｃ２Ｈ５，−Ｃ３  Ｈ７であるアクリル系モノマー；又は
ｃ．炭素数４以下で、共重合性二重結合を有するフッ化炭素系モノマー
から選ばれた１種類以上のモノマーを放射線照射によって共グラフト重合させる。
【００１７】
（５）〜（８）における（Ａ）モノマー群の、ａ．炭素数４以下で重合性二重結合を有する炭化水素系モノマーとしては、例えば、エチレン、プロピレン、ブテン−１、ブテン−２、イソブテンなどがある。同じく、ｂ．ＣＨ２＝ＣＲ２（ＣＯＯＲ３）若しくはＣＦ２＝ＣＲ２（ＣＯＯＲ３）の化合物で、Ｒ２は−ＣＨ３，−Ｆであり、Ｒ３は−Ｈ、−ＣＨ３，−Ｃ２Ｈ５，−Ｃ３Ｈ７であるアクリル系モノマーとしては、例えば、ＣＨ２＝Ｃ（ＣＨ３）（ＣＯＯＨ）、  ＣＨ２＝Ｃ（ＣＨ３）（ＣＯＯＣＨ３）、ＣＨ２＝ＣＦ（ＣＯＯＣＨ３）、ＣＦ２＝ＣＦ（ＣＯＯＣＨ３）  、又は、ＣＦ２＝Ｃ（ＣＨ３）（ＣＯＯＣＨ３）などがある。同じく、ｃ．炭素数４以下で、共重合性二重結合を有するフッ化炭素系モノマーとしては、例えば、ＣＦ２＝ＣＦ２、ＣＦ２＝ＣＨＦ、ＣＦ２＝ＣＦＣｌ、ＣＦ２＝ＣＦＢｒ、ＣＦ２＝ＣＨ２、ＣＨＦ＝ＣＨ２などのフロオロエチレン系モノマー、ＣＦ２＝ＣＦＣＦ３のフルオロプロピレン系モノマー、ＣＦ２＝ＣＦＣＦ２ＣＦ３（フルオロブテン−１）、ＣＦ２＝Ｃ（ＣＦ３）２（フロオロイソブテン）、ＣＦ３ＣＦ＝ＣＦＣＦ３（フルオロブテン−２）、ＣＦ２＝ＣＦＣＦ＝ＣＦ２（フルオロブタジエン）、ＣＦＣｌ＝ＣＦＣＦ＝ＣＦＣｌ、  ＣＦ２＝ＣＣｌＣＣｌ＝ＣＦ２（クロロフルオロブタジエン）のフルオロブテン系モノマーなど、及び、ＣＦ２＝ＣＦＣＨ２ＣＨ３のハイドロフルオロビニル系モノマーやＣＦ２＝ＣＦＯＣＨ２ＣＨ３のハイドロフルオロビニルエーテル系モノマーなどがある。
【００１８】
これら（１）〜（８）の各モノマーは、フレオン１１２（ＣＣｌ２ＦＣＣｌ２Ｆ）、フレオン１１３（ＣＣｌ２ＦＣＣｌＦ２）、クロロメタン、ｎ−ヘキサン、アルコール、ｔ−ブタノール、ベンゼン、トルエン、シクロヘキサン、シクロヘキサノンやジメチルスルホオキシドの溶媒で該モノマーを希釈したものを用いても良い。ガス状のモノマーを用いるときは、不活性なガスを用いてモノマーガスの分圧を１〜３０気圧とし、液体状モノマー溶液と接触させ、かつ、この溶液を攪拌しながらグラフト重合すると良い。
【００１９】
本発明で用ることのできる基材ポリマーとして、架橋構造を有するＰＴＦＥの代わりに、テトラフルオロエチレン−六フッ化プロピレン共重合体（以下、ＦＥＰと略記）、テトラフルオロエチレン−パーフルオロアルキルビニルエーテル共重合体（同ＰＦＡ）、ポリフッ化ビニリデン（同ＰＶＤＦ）、及びエチレン−テトラフルオロエチレン共重合体（同ＥＴＦＥ）の架橋構造を有するフィルムが適応できる。これらのフィルム基材は予め架橋しておくと、膜の耐熱性が向上する、架橋構造を導入することによりモノマーのグラフト率が向上する、さらに、グラフトのための照射による膜強度の低下を抑制することができるので、高温作動で高性能の燃料電池膜には好適である。架橋ＦＥＰやＰＦＡの製造方法はＲａｄｉａｔｉｏｎ    Ｐｈｙｓｉｃａｌ    Ｃｈｅｍｉｓｔｒｙ  ｖｏｌ．４２、ＮＯ．１／３、ｐｐ．１３９−１４２、１９９３に掲載されている。
【００２０】
架橋構造を有するＰＴＦＥ、ＦＥＰ、ＰＦＡ、ＰＶＤＦ、又はＥＴＦＥフィルム基材への上記モノマーのグラフト重合は、これらの架橋フィルム基材に電離放射線（γ線、高エネルギー電子線やＸ線のように、照射された物質の原子、分子を電離して活性種を生成させるもの）を室温、不活性ガス中で５〜５００ｋＧｙ照射した後、不活性ガスのバブリングや凍結脱気で酸素ガスを除いた上記（１）〜（８）のモノマー溶液やガス状モノマーに照射した架橋フィルム基材を浸漬したり、接触させたりする。
【００２１】
グラフト重合は、これらの架橋フィルム基材を放射線照射後モノマーとグラフト反応させる、いわゆる前照射法か、又は架橋フィルム基材とモノマーを同時に放射線照射してグラフトさせる、いわゆる同時照射法のいずれかの方法によってもよい。
グラフト重合温度は、モノマーや溶媒の沸点以下の温度で、通常０℃〜１００℃で行なうのがよい。酸素の存在はグラフト反応を阻害するため、これら一連の操作はアルゴンガスや窒素ガスなどの不活性ガス中で、また、モノマーやモノマーを溶媒に溶かした溶液は常法の処理（バブリングや凍結脱気）で酸素を除去した状態で使用する。
【００２２】
グラフト率（実施例の式（１）参照）は放射線の線量とほぼ比例関係にあり、線量が多いほどグラフト率は高くなるが、グラフト率は徐々に飽和してくる。グラフト率は架橋フィルム基材に対し、１０〜１５０％、より好ましくは１５〜１００％である。
【００２３】
上記（１）、（４）、（５）及び（８）で得られたグラフト架橋フィルムにスルホン酸基を導入するには、得られたフィルムのグラフト鎖中のハロゲン基［−Ｘ］を苛性ソーダ（ＮａＯＨ）や苛性カリ（ＫＯＨ）  の水溶液やジメチルスルホオキシド／水溶液中で室温〜１００℃で反応させて、スルホン酸ナトリウム［−ＳＯ３Ｎａ］やスルホン酸カリウム［−ＳＯ３Ｋ］とし、引き続き、得られた  ［−ＳＯ３Ｎａ］や［−ＳＯ３Ｋ］基を１Ｎ〜２Ｎ硫酸溶液中、６０℃でスルホン酸基［−ＳＯ３Ｈ］として、含フッ素系高分子イオン交換膜が得られる。
【００２４】
また、（２）、（３）、（４）、（６）、（７）及び（８）で得られたグラフト架橋フィルムにスルホン酸基を導入するには、得られたフィルムのグラフト鎖中のエステル基を１Ｎ程度の硫酸溶液中などの酸性溶液中で室温〜１００℃で反応させて加水分解するか、又は同程度濃度の水酸化カリウム溶液中で加水分解し、スルホン酸基［−ＳＯ３Ｈ］として、含フッ素系高分子イオン交換膜が得られる。
【００２５】
さらに、（５）〜（８）で得られたアクリル系モノマーを共グラフトした架橋フィルムのグラフト鎖中のエステル基も苛性ソーダ（ＮａＯＨ）や苛性カリ（ＫＯＨ）  の水溶液やジメチルスルホオキシド／水溶液中の反応によって、カルボキシル基となる。このようなカルボキシル基はこのグラフトフィルムを燃料電池膜として用いた場合、フィルム中の水分の保持にきわめて有用である。
【００２６】
本発明による含フッ素系高分子イオン交換膜はグラフト量と導入されたスルホン酸基の量によって、この膜のイオン交換容量を変えることができる。イオン交換容量とは、乾燥イオン交換膜の重量１ｇ当たりのイオン交換基量（ｍｅｑ／ｇ）である。グラフトモノマーの種類にもよるが、グラフト率が１０％で以下ではイオン交換容量が０．３ｍｅｑ／ｇ、以下であり、グラフト率が１５０％以上では膜の膨潤が大きくなる。すなわち、グラフト率を高くしてイオン交換基を多く導入すれば、イオン交換容量は高くなる。しかし、イオン交換基量を多くしすぎると、含水時に膜が膨潤して膜の強度が低下する。これらのことから、本発明による含フッ素系高分子イオン交換膜のイオン交換容量は０．３ｍｅｑ／ｇ〜３．０ｍｅｑ／ｇ、より好ましくは、０．５ｍｅｑ／ｇ〜２．０ｍｅｑ／ｇである。
【００２７】
本発明の含フッ素系高分子イオン交換膜では導入されたスルホン酸基の量やグラフトモノマーの分子構造によって、本発明の含フッ素系高分子の含水率を制御できる。この膜を燃料電池用イオン交換膜として使用する場合、含水率が低すぎると運転条件のわずかな変化によって電気伝導度やガス透過係数が変わり好ましくない。従来のナフィオン膜はほとんどが−（ＣＦ２）−で構成されているために、８０℃以上の高い温度で電池を作動させると水原子が膜中に不足し、膜の導電率が急速に低下する。
【００２８】
これに対し、本発明のイオン交換膜はグラフト鎖にスルホン酸基の他にカルボキシル基などの親水基や炭化水素構造を導入することができるため、含水率は主にスルホン酸基の量によるが１０〜８０重量（ｗｔ）％の範囲で含水率を制御できる。一般的にはイオン交換容量が増すにつれて含水率も増大するが、本発明のイオン交換膜は含水率を制御できることから、膜の含水率は１０〜８０ｗｔ％、好ましくは２０〜６０ｗｔ％とすることができる。
【００２９】
また、本発明の含フッ素系高分子膜は架橋構造やフッ素樹脂主鎖末端の絡み合いよってイオン交換容量が３．０ｍｅｑ／ｇ程度まで多量のスルホン酸基を導入しても、膜の力学特性や寸法安定性が保たれ、実用に供することができる。高いイオン交換容量と膜の力学的特性の優れた膜は実用上極めて重要な発明である。高分子イオン交換膜は、イオン交換容量とも関係する電気伝導度が高いものほど電気抵抗が小さく、電解質膜としての性能は良い。しかし、２５℃におけるイオン交換膜の電気伝導度が０．０５（Ω・ｃｍ）−１以下であると燃料電池としての出力性能が著しく低下する場合が多いため、イオン交換膜の電気伝導度は０．０５（Ω・ｃｍ）−１以上、より高性能のイオン交換膜では０．１０（Ω・ｃｍ）−１以上に設計されていることが多い。本発明によるイオン交換膜では２５℃におけるイオン交換膜の電気伝導度がナフィオン膜と同等かそれよりも高い値が得られた。
【００３０】
イオン交換膜の電気伝導度を上げるために、イオン交換膜の厚みを薄くすることも考えられる。しかし現状では、あまり薄いイオン交換膜では破損しやすく、イオン交換膜自体の製作も難しいのが実状である。したがって、通常では３０〜２００μｍ厚の範囲のイオン交換膜が使われている。本発明の場合、膜厚は  １０〜５００μｍ、好ましくは２０μｍ〜１００μｍの範囲のものが有効である。
【００３１】
燃料電池膜においては、現在、燃料の候補の一つとして考えられているメタノールがあるが、パーフルオロスルホン酸膜であるナフィオン膜（デュポン社）は分子間の架橋構造がないためにメタノールによって大きく膨潤し、燃料であるメタノールが電池膜を通してアノード（燃料極）からカソード（空気極）へと拡散する燃料のクロスオーバーが、発電効率を低下させるとして大きな問題となっている。
【００３２】
しかし、本発明による含フッ素系高分子膜では高いイオン交換容量にも拘わらず、基材分子鎖やグラフト鎖の架橋構造や絡み合いにより、８０℃の温度においてもメタノールを含めたアルコール類による膜の膨潤はほとんど認められない。このため、改質器を用いずにメタノールを直接燃料とするダイレクト・メタノール型燃料電池（Ｄｉｒｅｃｔ  ｍｅｔｈａｎｏｌ  Ｆｕｅｌ  ｃｅｌｌ）の膜として有用である。
燃料電池膜においては、膜の耐酸化性は膜の耐久性（寿命）に関係する極めて重要な特性である。これは電池稼働中に発生するＯＨラジカル等がイオン交換膜を攻撃して、膜を劣化させるものである。架橋フッ素樹脂膜に炭化水素系のスチレンをグラフトした後、ポリスチレングラフト鎖をスルホン化して得た高分子イオン交換膜の耐酸化性は極めて低い。例えば、グラフト率１００％のポリスチレン鎖をスルホン化したポリスチレングラフト架橋フッ素樹脂イオン交換膜は８０℃の３％過酸化水素水溶液中、約６０分でイオン交換膜が劣化しイオン交換容量がほぼ半分となる。これは、ＯＨラジカルの攻撃によって、ポリスチレン鎖が容易に分解するためである。
【００３３】
これに対し、本発明による含フッ素系高分子イオン交換膜はグラフト鎖が含フッ素系モノマーの重合体、ないしは、含フッ素系モノマーと炭化水素系モノマーの主に交互共重合体であるために、フッ素化合物の優れた耐性が発揮されるため耐酸化性がきわめて高く、８０℃の３％過酸化水素水溶液中に２４時間以上置いてもイオン交換容量はほとんど変化しない。
【００３４】
以上のように、本発明の含フッ素系高分子イオン交換膜は優れた耐酸化性や耐メタノール性を有すると共に、膜としての重要な特性、すなわち、イオン交換容量０．３〜３．０ｍｅｑ／ｇを広い範囲に制御できることが本発明の特徴である。
【００３５】
【実施例】
以下、本発明を実施例及び比較例により説明するが、本発明はこれに限定されるものではない。
【００３６】
なお、各測定値は以下の測定によって求めた。
（１）グラフト率
フィルム基材を主鎖部、フッ素モノマーやこれらと炭化水素系モノマー等とのグラフト重合した部分をグラフト鎖部とすると、主鎖部に対するグラフト鎖部の重量比は、次式のグラフト率（Ｘｄｇ（ｗｔ％））として表される。
【００３７】
【数１】
Ｘｄｇ＝１００（Ｗ２−Ｗ１）／Ｗ１                          （１）
Ｗ１：グラフト前のフィルム基材の重さ（ｇ）
Ｗ２：グラフト後のフィルム（乾燥状態）の重さ（ｇ）
（２）イオン交換容量
膜のイオン交換容量（Ｉｅｘ（ｍｅｑ／ｇ））は次式で表される。
【００３８】
【数２】
Ｉｅｘ＝ｎ（酸基）ｏｂｓ／Ｗｄ                                                                    （２）
ｎ（酸基）ｏｂｓ：スルホン化グラフトフィルム（イオン交換膜）の酸基濃度（ｍＭ／ｇ）
Ｗｄ  ：スルホン化グラフトフィルム（イオン交換膜）の乾燥重量（ｇ）
ｎ（酸基）ｏｂｓの測定は、完璧を期すため、膜を再度１Ｍ（１モル）硫酸溶液中に５０℃で４時間浸漬し、完全に酸型（Ｈ型）とした。その後、３ＭのＮａＣｌ水溶液中５０℃、４時間浸漬して−ＳＯ３Ｎａ型とし、置換されたプロトン（Ｈ＋）を０．２ＮのＮａＯＨで中和滴定し酸基濃度を求めた。
（３）含水率
室温で水中に保存しておいたＨ型のイオン交換膜を水中から取出し軽くふき取った後（約１分後）の膜の重量をＷｓ（ｇ）とし、その後、この膜を６０℃にて１６時間、真空乾燥した時の膜の重量Ｗｄ（ｇ）を乾燥重量とすると、Ｗｓ  、Ｗｄから次式により含水率が求められる。
【００３９】
【数３】
含水率（％）＝１００・（Ｗｓ−Ｗｄ）／Ｗｄ              （３）
（４）電気伝導度
イオン交換膜の電気伝導性は、交流法による測定（新実験化学講座１９、高分子化学〈ＩＩ〉、ｐ．９９２，丸善）で、通常の膜抵抗測定セルとヒュ−レットパッカード製のＬＣＲメータ、Ｅ−４９２５Ａを使用して膜抵抗（Ｒｍ）の測定を行った。１Ｍ硫酸水溶液をセルに満たして膜の有無による白金電極間（距離５ｍｍ）の抵抗を測定し、膜の電気伝導度（比伝導度）は次式を用いて算出した。
【００４０】
【数４】
κ＝１／Ｒｍ・ｄ／Ｓ    （Ω‐１ｃｍ‐１）                                                  （４）
κ：膜の電気伝導度（（Ω‐１ｃｍ‐１）
ｄ：イオン交換膜の厚み（ｃｍ）
Ｓ：イオン交換膜の通電面積（ｃｍ２  ）
電気伝導度測定値の比較のために、直流法でＭａｒｋ  Ｗ．Ｖｅｒｂｒｕｇｇｅ，Ｒｏｂｅｒｔ  Ｆ．Ｈｉｌｌ等（Ｊ．  Ｅｌｅｃｔｒｏｃｈｅｍ．  Ｓｏｃ．，．１３７，  ３７７０−３７７７（１９９０））と類似のセル及びポテンショスタット、関数発生器を用いて測定した。交流法と直流法の測定値には良い相関性が見られた。下記の表１の値は交流法による測定値である。
（５）耐酸化性（重量残存率％）
６０℃で１６時間真空乾燥後のイオン交換膜の重量をＷ３とし、８０℃の３％過酸化水素溶液に２４時間処理したイオン交換膜の乾燥後重量をＷ４とする。
【００４１】
【数５】
耐酸化性＝１００（Ｗ４／Ｗ３）                        （５）
（実施例１）
架橋したポリテトラフルオロエチレン（ＰＴＦＥ）フィルムを得るために以下の照射を行った。厚さ５０μｍのＰＴＦＥフィルム（日東電工製、品番Ｎｏ．９００）の１０ｃｍ角をヒーター付きのＳＵＳ製オートクレーブ照射容器（内径７ｃｍφｘ高さ３０ｃｍ）に入れ、容器内を１０−３Ｔｏｒｒに脱気してアルゴンガスに置換した。その後、電気ヒーターで加熱してＰＴＦＥフィルムの温度を３４０℃として、６０Ｃｏ−γ線を線量率３ｋＧｙ／ｈで線量９０ｋＧｙ（３０時間）照射した。照射後、容器を冷却してＰＴＦＥフィルムを取り出した。この高温照射で得られた架橋ＰＴＦＥフィルムは、フィルムの透明性が上がっていることから、結晶サイズが未架橋ＰＴＦＥよりもかなり小さくなっていることを示している。この架橋ＰＴＦＥフィルムの引張り強度は１８ＭＰａ、破断伸びは３２０％（引張り速度２００ｍｍ／ｍｉｎ（試料片ダンベル状４号型（ＪＩＳ−Ｋ６２５１−１９９３））、ＤＳＣ測定による融解温度は３１２℃であった。
【００４２】
この架橋ＰＴＦＥフィルムをコック付きのガラス製セパラブル容器（内径３ｃｍφｘ１５ｃｍ高さ）に入れて脱気後アルゴンガスで置換した。この状態で架橋ＰＴＦＥフィルム（４ｃｍ２）に、再び、γ線（線量率１０ｋＧｙ／ｈ）を６０ｋＧｙ室温で照射した。引き続き、１−フルオロエテン  スルホニル  フルオライド（ＣＨ２＝ＣＦ（ＳＯ２Ｆ））をアルゴンガスのバブリングによって空気を除いた後、照射された架橋ＰＴＦＥフィルムの入ったガラス容器中にフィルムが浸されるまで導入した。容器を密閉し、攪拌しながら５０℃にして２４時間反応させた。反応後、トルエン、ついでアセトンで洗浄し、乾燥した。式（１）によって求めたグラフト率は２５％であった。
【００４３】
このグラフト架橋ＰＴＦＥフィルム（膜）を２０重量％、ＫＯＨのジメチルスルホオキシド／水（１：２）溶液、８０℃で２４時間反応させた。反応後、膜を取り出し、水洗し、２Ｎの硫酸溶液中、６０℃で４時間処理した。本実施例で得られた膜のグラフト率、イオン交換容量（式（２））、含水率（式（３））、及び、電気伝導度（式（４））を下記の表１に示す。
【００４４】
（実施例２）
実施例１と同様にγ線を９０ｋＧｙ照射して得た架橋ＰＴＦＥフィルム（４ｃｍ２）をコック付きのガラス製セパラブル容器（内径３ｃｍφｘ１５ｃｍ高さ）に入れて脱気後アルゴンガスで置換した。この状態で再び、γ線（線量率１０ｋＧｙ／ｈ）を６０ｋＧｙ室温で照射した。照射後、容器を真空脱気し、アルゴンガスのバブリングで空気を除いた１−フルオロエテン  スルホン酸メチルエステル（ＣＨ２＝ＣＦ（ＳＯ３ＣＨ３））を照射された架橋ＰＴＦＥフィルムの入ったガラス容器中にフィルムが浸されるまで導入した。容器を密閉し、攪拌しながら６０℃にして２４時間反応させた。反応後、トルエン、ついでアセトンで洗浄し、乾燥した。式（１）によって求めたグラフト率は７４％であった。
【００４５】
このグラフト架橋ＰＴＦＥフィルム（膜）を１０重量％、ＫＯＨのジメチルスルホオキシド／水（１：２）溶液、８０℃で２４時間反応させた。本実施例で得られた膜のグラフト率、イオン交換容量（式（２））、含水率（式（３））、及び、電気伝導度（式（４））を下記の表１に示す。
【００４６】
（実施例３）
実施例１と同様にγ線を９０ｋＧｙ照射して得た架橋ＰＴＦＥフィルム（４ｃｍ２）をコック付きのガラス製セパラブル容器（内径３ｃｍφｘ１５ｃｍ高さ）に入れて脱気後アルゴンガスで置換した。この状態で再び、γ線（線量率１０ｋＧｙ／ｈ）を６０ｋＧｙ室温で照射した。照射後、容器を真空脱気し、アルゴンガスのバブリングで空気を除いた１−フルオロエテン  スルホン酸メチルエステル（ＣＦ２＝ＣＦ（ＳＯ３ＣＨ３））を照射された架橋ＰＴＦＥフィルムの入ったガラス容器中にフィルムが浸されるまで導入した。容器を密閉し、攪拌しながら６０℃にして２４時間反応させた。反応後、トルエン、ついでアセトンで洗浄し、乾燥した。式（１）によって求めたグラフト率は５２％であった。
【００４７】
このグラフト架橋ＰＴＦＥフィルム（膜）を１０重量％、ＫＯＨのジメチルスルホオキシド／水（１：２）溶液、８０℃で２４時間反応させた。本実施例で得られた膜のグラフト率、イオン交換容量（式（２））、含水率（式（３））、及び、電気伝導度（式（４））を下記の表１に示す。
【００４８】
（実施例４）
実施例１と同様にγ線を９０ｋＧｙ照射して得た架橋ＰＴＦＥフィルム（４ｃｍ２）をコック付きの耐圧ガラス製セパラブル容器（内径３ｃｍφｘ１５ｃｍ高さ）に入れて脱気後アルゴンガスで置換した。この状態で再び、γ線（線量率１０ｋＧｙ／ｈ）を６０ｋＧｙ室温で照射した。照射後、容器を真空脱気し、アルゴンガスのバブリングで空気を除いたＣＦ２＝ＣＦ（ＳＯ３ＣＨ３）を照射された架橋ＰＴＦＥフィルムの入ったガラス容器中にフィルムが浸されるまで導入した。さらに、２気圧程度に調整したイソブテン（ＣＨ２＝Ｃ（ＣＨ３）２）ガスを反応容器に接続した。容器を密閉し、溶液を攪拌しながら、６０℃にして４８時間反応させた。反応後、トルエン、ついでアセトンで洗浄し、乾燥した。式（１）によって求めたグラフト率は６３％であった。
【００４９】
このグラフト架橋ＰＴＦＥフィルム（膜）を１０重量％、ＫＯＨのジメチルスルホオキシド／水（１：２）溶液、８０℃で２４時間反応させた。本実施例で得られた膜のグラフト率、イオン交換容量（式（２））、含水率（式（３））、及び、電気伝導度（式（４））を下記の表１に示す。
【００５０】
（実施例５）
室温、空気中で電子線を１００ｋＧｙ照射して架橋した厚さ５０μｍのＥＴＦＥフィルム（４ｃｍ２）を、コック付きの耐圧ガラス製セパラブル容器（内径３ｃｍφｘ１５ｃｍ高さ）に入れて脱気後アルゴンガスで置換した。この状態でＥＴＦＥに、再び、γ線（線量率１０ｋＧｙ／ｈ）を６０ｋＧｙ室温で照射した。バブリングによって酸素を除きアルゴンガス置換した。引き続き、１−フルオロエテン  スルホニル  フルオライド（ＣＨ２＝ＣＦ（ＳＯ２Ｆ））をアルゴンガスのバブリングによって空気を除いた後、照射された架橋ＥＴＦＥフィルムの入ったガラス容器中にフィルムが浸されるまで導入した。容器を密閉し、攪拌しながら５０℃にして２４時間反応させた。反応後、トルエン、ついでアセトンで洗浄し、乾燥した。式（１）によって求めたグラフト率は５３％であった。
【００５１】
このグラフト架橋ＰＴＦＥフィルム（膜）を２０重量％、ＫＯＨのジメチルスルホオキシド／水（１：２）溶液、８０℃で２４時間反応させた。反応後、膜を取り出し、水洗し、２Ｎの硫酸溶液中、６０℃で４時間処理した。本実施例で得られた膜のグラフト率、イオン交換容量（式（２））、含水率（式（３））、及び、電気伝導度（式（４））を下記の表１に示す。
【００５２】
（実施例６）
膜のアルコールによる膨潤度を測定した。実施例１およびナフィオン１１７を３Ｎの硫酸溶液に浸漬し、スルホン酸基をＨ型とした。そして、室温水に浸漬し、湿潤状態で寸法を測定した。次に膜をメタノール、イソプロパノール（ＩＰＡ）の各アルコール溶液に浸けて６０℃、３時間保持し、その後、室温まで一夜放冷した後、膜の寸法変化を測定した。その結果を図１に示す。本実施例で得られた膜は、ナフィオン膜に比べメタノールなどによる膜の膨潤がほとんど認められないので、直接メタノール型燃料電池の膜材料としてきわめて有効である。図１及び表１より本発明の有効性が実証された。
【００５３】
（比較例１，２）
下記の表１に示したナフィオン  １１５、ナフィオン  １１７（デュポン社製）について測定されたイオン交換容量、含水率、および、電気伝導度の結果を表１の比較例１、２に示す。
【００５４】
（比較例３）
実施例１で得た架橋ＰＴＦＥフィルム（厚さ５０μｍ）をコック付きのガラス製セパラブル容器（内径３ｃｍφｘ１５ｃｍＨ）に入れて脱気後アルゴンガスで置換した。この状態で架橋ＰＴＦＥフィルムに、再び、γ線（線量率１０ｋＧｙ／ｈ）を４５ｋＧｙ室温で照射した。アルゴンガスのバブリングによって酸素を除きアルゴンガス置換したスチレンモノマーを架橋ＰＴＦＥフィルムの入ったガラス容器に、膜が浸漬されるまで導入した。容器内を攪拌し、６０℃で６時間反応させた。その後、グラフト共重合膜をトルエン、続いてアセトンで洗浄し、乾燥した。グラフト率は９３％であった。このグラフト重合膜を０．５Ｍクロルスルホン酸（１，２−ジクロロエタン溶媒）に浸漬し６０℃、２４時間スルホン化反応を行った。その後、この膜を水洗いしてスルホン酸基とした。
【００５５】
【表１】
2004300360.tif 000003
【００５６】
【発明の効果】
本発明の含フッ素樹脂イオン交換膜は広い範囲のイオン交換容量と優れた耐メタノール特性、及び高い耐酸化性を有する高分子イオン交換膜を提供するものである。
【００５７】
本発明のイオン交換膜は、特に燃料電池膜に適している。また、安価で耐久性のある電解膜やイオン交換膜として有用である。
【図面の簡単な説明】
【図１】アルコールと水の混合溶媒による膜の膨潤性を示す図である。
【図１】
2004300360.tif 000004